(57)【要約】【課題】優れた人口皮膚の提供【解決手段】キトサンとセリシンの複合体を含む平均直径が５０〜５００ｎｍの繊維を、電界紡糸法によって調製する。その繊維マットは、人口皮膚、創傷被覆材などとして、また、皮膚、毛管、軟骨、骨などの各種臓器再生のための足場などの医療用材料として有用である。【選択図】なし【特許請求の範囲】
【請求項１】
キトサンとセリシンの複合体を含む、平均直径が５０〜５００ｎｍの繊維。
【請求項２】
キトサンとセリシンの重量比が６０〜９０：４０〜１０である、請求項１に記載の繊維。
【請求項３】
キトサンとセリシンの重量比が８０：２０である、請求項２に記載の繊維。
【請求項４】
さらに、合成高分子材料を含む、請求項１〜３のいずれか１項に記載の繊維。
【請求項５】
合成高分子材料が、ポリエチレンオキサイド、ポリビニルアルコール、及びＰＶＰのいずれか１以上である、請求項４に記載の繊維。  
【請求項６】
キトサンとセリンを酸の存在下に水に溶解し、当該水溶液を電界紡糸することからなる、請求項１〜５のいずれか１に記載の繊維の製造方法。
【請求項７】
酸が酢酸である、請求項６に記載の製造方法。
【請求項８】
当該水溶液に、ポリエチレンオキサイドを溶解させることを含む、請求項６又は７に記載の製造方法。
【請求項９】
請求項１〜５のいずれか１項に記載の繊維からなるマット。
【請求項１０】
請求項９に記載のマットからなる医療用材料。
【請求項１１】
人工皮膚である、請求項１０に記載の医療用材料。
【請求項１２】
創傷被覆材である、請求項１０に記載の医療用材料。
【発明の詳細な説明】
【技術分野】
【０００１】
本発明は、キトサンとセリシンの複合体によって形成された機能性ナノファイバー、とその製造方法、及び当該ファイバーから得られる医療用材料に関する。
【背景技術】
【０００２】
重度の熱傷による皮膚の損傷や瘢痕、床ずれによる褥瘡、糖尿病性潰瘍、重症アトピー性皮膚炎、交通事故による皮膚の損傷などによる皮膚欠損には、従来から、本人の健康皮膚を移植、あるいは自家培養皮膚の移植などが行われてきたが、真皮まで達するような重度の損傷の場合、移植皮膚の生着率が必ずしも良好ではなく再移植が必要となる場合があるなど、患者に与える負担は少なからず、また、自家培養は、緊急時に対応できないなど、必ずしも満足のいくものではなかった。
【０００３】
近年、再生医療の一環として、天然及び合成高分子素材を中心とする生体適合性のよい素材を利用した人工皮膚の研究開発が進められ、例えば、コラーゲン等を培養皮膚用基材とする人工皮膚の製造例（特許文献１）、ＤＮＡ／キトサン複合体からなる医療用材料（特許文献２）、キチン繊維からなる人工皮膚（非特許文献１）等が報告されている。
また、組織再生には、足場（scaffold）としての三次元構造が必要であることから、人工皮膚素材には、生体適合性や安全性のほか、適度な力学的強度、細胞接着に資する十分な比表面積、あるいは酸素や栄養分を供給し細胞や再生組織の侵入路となる多孔構造が形成され得るものであることが求められている。
足場として機能する三次元構造としては、スポンジ体、ハニカム体、あるいは繊維を重層した不織布などが知られているが、そのうちの不織布を構成する繊維としては、従来から知られているマイクロメーターオーダー（ミクロンオーダー）の極細繊維のほか、さらに細いナノメーターオーダーの繊維（ナノファイバー）の開発・実用化が進められている。ナノファイバーは、通常１００ｎｍ以下の平均径を有し、従来の極細繊維に比較しても格段に大きな比表面積を有するため、細胞接着効率の点で有利である。また、当該繊維から調製された不織布は、in vivoにおける細胞外マトリックスの微視的構造に近似することから、再生医療への応用についての考察がされている。
【０００４】
例えば、特許文献３には、ゼラチン、コラーゲン等の天然高分子材料やポリウレタン等の合成高分子材料を用いた、数ナノメーターないし数十マイクロメーターの外径を有する繊維の不織布を含む医用材料が、また、特許文献４には、キトサン、コンドロイチン硫酸、ペクチン等の多糖類を主原料とし、直径が５００ｎｍ以下である繊維が記載されている。
【特許文献１】特開平９−１７３３６２号公報
【特許文献２】特開２００５−２８９８５２号公報
【特許文献３】特開２００４−３２１４８４号公報
【特許文献４】特開２００５−２９０６１０号公報
【非特許文献１】キチン・キトサン研究会編「キチン・キトサンハンドブック」、３３６−３４３頁、技報堂出版、１９９５年
【発明の開示】
【発明が解決しようとする課題】
【０００５】
前記のとおり、人工皮膚の素材として、いくつかの天然高分子素材あるいは合成高分子素材の利用が試みられているが、例えば、キチン繊維からなる人工皮膚の場合、繊維径がマイクロメーターオーダーであるため生着性が十分でなく、またその製造には極めて毒性の高い特殊な試薬が使用されるなど課題があり、また、キチン糸紡糸後、不織布製造に数工程を必要とするなどの点で、必ずしも満足できるものではなかった。
したがって、本発明が解決しようとする課題は、人工皮膚などの人工臓器用の素材として、あるいは創傷被覆材として安全であり、しかも組織再生能力の高い医療用材料の提供と、これを利用した人工臓器や創傷被覆材などを提供することにある。
【課題を解決するための手段】
【０００６】
本発明者は、人工皮膚などのための医療用素材につき鋭意研究を重ねた結果、キトサンとセリシンの複合体を安全性の高い試薬を使用してナノファイバーに繊維化することに成功し、当該ナノファイバーが、人工皮膚及び創傷被覆材などのための医療用機能性ファイバーとして、従来にない優れた作用効果を奏することを見出して、本発明を完成した。
【０００７】
すなわち本発明は、
（１）  キトサンとセリシンの複合体を含む、平均直径が５０〜５００ｎｍの繊維。
（２）  キトサンとセリシンの重量比が６０〜９０：４０〜１０である、（１）に記載の繊維。
（３）  キトサンとセリシンの重量比が８０：２０である、（２）に記載の繊維。
（４）  さらに、合成高分子材料を含む、（１）〜（３）のいずれか１に記載の繊維。
（５）  合成高分子材料が、ポリエチレンオキサイド、ポリビニルアルコール、及びＰＶＰのいずれか１以上である、（４）に記載の繊維。  
（６）  キトサンとセリシンを酸の存在下に水に溶解し、当該水溶液を電界紡糸することからなる、（１）〜（５）のいずれか１に記載の繊維の製造方法。
（７）  酸が酢酸である、（６）に記載の製造方法。
（８）  当該水溶液に、ポリエチレンオキサイドを溶解させることを含む、（６）又は（７）に記載の製造方法。
（９）  （１）〜（５）のいずれか１に記載の繊維からなるマット。
（１０） （９）に記載のマットからなる医療用材料。
（１１）  人工皮膚である、（１０）に記載の医療用材料。
（１２）  創傷被覆材である、（１０）に記載の医療用材料。
【発明の効果】
【０００８】
本発明によるキトサン／セリシン複合体のナノファイバーは、従来のミクロンオーダーの繊維に比較して非常に大きな比表面積を有するため、当該繊維から得られる不織性の薄膜やマットは、高度の気孔率を有する。したがって、体液の吸収性にも優れ、止血作用や細菌増殖抑制作用を有するため、人工皮膚や創傷被覆材として使用したときには、当該薄膜ないしマットを損傷部位へ当接すると、損傷面へよく接着し、接着面積が大きく、また、当該繊維間の隙間構造（気孔構造）はin vivoに近似するため、細胞・組織の再生に有利である。さらに、当該薄膜ないしマットは、柔軟性が極めて高いため、損傷面への装着感に優れる。本発明に係るキトサン／セリシン複合体の創傷治癒促進効果は、キトサン単独のものに比較して顕著に優れる。
【発明を実施するための最良の形態】
【０００９】
［原料溶液］
キトサンは、主にカニやエビなどの甲殻類、あるいは昆虫、貝、キノコ等から得られるキチンを脱アセチル化して得られる多糖類であり、通常、脱アセチル化度が６０％以上のものをいうが、本発明においては、７０％程度以上、より好ましくは８０％程度以上、さらに好ましくは９０％程度以上のものが使用される。キチンには分子結晶構造の違いによってα型、β型、γ型の３種類存在するが、いずれのキチンを用いたキトサンを使用してもよい。
キトサンの分子量は、製造方法によって、例えば３万ないし１００万以上まで幅があり、本発明においてとくに限定されないが、分子量が大きくなり過ぎると溶解性が低下し、溶液濃度や粘度と紡糸性に問題が生じる傾向にあるため、比較的低分子量の５万〜２５万程度のものが好ましい。
セリシンは、蚕の繭中にフィブロインを取り囲むかたちで２０〜３０％含まれるたんぱく質であり、絹糸（フィブロイン糸）を得るための精錬行程における廃液から回収することによって得られる。セリシンの分子量は２万程度から５０万以上まで幅があり、本発明においてはとくに限定されないが、２〜５万程度のものが好ましい。  
キトサン及びセリシンのいずれも、市販品として入手できる。
本発明において、キトサン／セリシン複合体とは、キトサンとセリシンの単純混合物、あるいは静電結合、ファンデルワールス結合体などをいい、一部共有結合を含んでいても良い。
本発明のキトサン／セリシン複合体において、キトサンとセリシンの配合比は、重量比で、約６０〜９０：４０〜１０、好ましくは７０〜８５：３０〜１５程度である。キトサンの量が６０％より少ないと、紡糸性が悪くなる傾向があり、また、９０％より多いと、セリシンの配合効果が希薄となるため好ましくない。
【００１０】
本発明の繊維の原料素材としては、キトサン及びセリシン以外に、キトサン／セリシン複合体の全重量１００に対し、４０重量％まで、好ましくは１０〜３０重量％の天然及び合成の高分子物質を含むことができる。天然高分子物質としては、コラーゲン、ゼラチン、キチン、フィブロイン、コンドロイチン硫酸、ヒアルロン酸、ペクチンなどが、また、合成高分子物質としては、ポリエチレンオキサイド、ポリエチレングリコール、ポリビニルアルコール、ＰＶＰ、ポリ乳酸、ポリグリコール酸、ポリグルタミン酸などが挙げられるが、このうち、ポリエチレンオキサイド（ＰＥＯ）、ポリビニルアルコール（ＰＶＡ）、及びポリビニルピロリドン（ＰＶＰ）などの合成高分子物質を配合すると、紡糸性が良好となるので好ましい。これらの合成高分子物質は、分子量が１０万〜１００万程度のものが適し、３０〜５０万程度のものが好ましい。紡糸性を改良するための合成高分子物質の配合量は、前記のとおりであるが、キトサンの分子量が１０万程度と小さい場合には、さらに少量でよく、２．５％程度の配合で紡糸性を改善することができる。
【００１１】
本発明におけるキトサン／セリシン複合体繊維は、平均直径が５０〜５００ｎｍ、好ましくは１００〜２００ｎｍの繊維であり、キトサンとセリシンの混合溶液を、電界紡糸装置を用いて電界紡糸することによって製造される。
【００１２】
［電界紡糸］
ナノファイバーを得るための電界紡糸装置は、例えば、図１に示すとおりであり、ニードルシリンジ（１）、ノズル（ニードル）（２）、基板（３）、直流高電圧電源（４）、及びインフュージョンポンプ（５）を備えている。
シリンジ１のノズル２先端にポリマー溶液が表面張力の作用で留まっている時に、ノズル先端と基板３間に、高電圧を印加すると、ノズル先端においてポリマー溶液の静電反発力が表面張力を上回り、ノズル先端から溶液が連続的に吐出され、繊維形状のまま長繊維シートとして基板上に捕集される。
また、図２のとおり、基板を円筒状の回転体に変更すれば、人工血管など、管状の医療用材料を得ることができる。
原料溶液のポリマー濃度、吐出速度、印加電圧、ポリマーの種類、溶媒の種類等により適宜に設定されるが、一般には、ポリマー濃度３〜２０重量％、好ましくは７〜１５重量％、吐出速度０．１〜１０ｍｌ／ｈｒ、好ましくは１〜３ｍｌ／ｈｒ、印加電圧５〜３５ｋＶ、好ましくは１５〜２７ｋＶを目安とする。
また、シリンジ／基板間距離は、４〜３０ｃｍ、好ましくは８〜１５ｃｍ、装置内の温度は室温±１０℃、湿度は、相対湿度３０〜７０％、好ましくは４０〜６０％に調整する。  
印加電圧を上記範囲より大きくしたり、シリンジ／基板間距離を上記範囲より狭くすると、ノズルと基板間で放電する危険性があり、また、印加電圧を上記範囲より小さくしたり、シリンジ／基板感距離を上記範囲より広くとったり、相対湿度を上記範囲外にすると、紡糸性が不良となる傾向がある。
【００１３】
シリンジに原料溶液を充填し、高電圧電源のプラス側をノズル先端に、マイナス側を基板に接続して高電圧を印加し、基板上に集積させる。
基板は、銅あるいはアルミニウムなど導電性の良い金属を備え、高電圧印加時の電極となり得るものであれば如何なる形状、大きさでもよいが、例えば、図１及び図２では、銅板上に高分子シートのような絶縁シート（ポリエチレンテレフタレート（ＰＥＴ））を積層し、絶縁シートを適宜サイズに切り取って、切り取り周縁部を銅テープで縁取りして、ナノファイバーの受部を形成している。ファイバーの受部には、紙やガーゼなどの繊維シートを敷いてもよい。
【００１４】
電界紡糸に用いる原料溶液の調製法は、とくに限定されないが、例えば、キトサンを予め水に溶解し、セリシンを加えて原料溶液とする。
キトサンは水に難溶であるため、溶解補助のために有機酸又は無機酸を加えることが好ましい。有機酸としては、ギ酸、酢酸、プロピオン酸、酪酸、クエン酸、酒石酸、乳酸、アスコルビン酸、グリコール酸などが、また、無機酸としては、塩酸、硝酸などが挙げられる。酸の使用量は、キトサンの分子量にもよるが、キトサン１００重量部に対し２０〜８０重量％、好ましくは４０〜７０重量％であり、これより少ないと溶解補助能が発現されず、これより多いと、残留酸量が増え人工皮膚として適さなくなる。
他の高分子物質を加える場合には、別途高分子物質の溶液を調製し、キトサン／セリシン溶液に添加して、十分に撹拌して原料溶液を得る。
各原料物質の水溶液の調製において、必要であれば３０〜６０℃程度に加温してもよい。
【００１５】
電界紡糸の操作は、原料溶液を電界紡糸装置のシリンジ１に充填し、装置内の雰囲気湿度を３０〜７０％に調製したのち、高電圧を印加して基板上にナノファイバーを捕集し、薄膜を形成する。薄膜の厚さは用途に応じ任意であるが、例えば、人工皮膚として使用する場合は、５０μｍ〜１００μｍ程度とする。基板上にたい積したナノファイバーの薄膜・マットを中和してもよい。その場合は、中和後水洗・乾燥して目的とする薄膜・マットを得る。
中和方法は、例えば、水酸化ナトリウム、水酸化カリウム、重炭酸ナトリウム等のアルカリ水溶液に浸漬する、アルカリ水溶液を噴霧する、あるいはアンモニア飽和蒸気中に放置する、など、いずれの方法によってもよい。
【００１６】
［用途］  
本発明のナノファイバーは、比表面積が極めて大きく、当該繊維をたい積した不織布状の薄膜ないしマットは、in vivoにおける細胞外マトリックスの微視的構造に近似した気孔構造を有することから、損傷し、欠損した生体組織の再生において優れた足場（scaffold）として機能する。したがって、本発明のナノファイバー、あるいはその薄膜ないしマットは、損傷・欠損した生体組織の部位に対応した形状・構造に成形して、皮膚、血管、神経、骨、軟骨、食道、弁、その他臓器などの再生のために直接使用し、また、in vitroにおける、組織培養における足場として使用することができる。
本発明のナノファイバーは、さらに、手術用の縫合糸、また、不織布状の薄膜に成形し、必要に応じて粘着シートに積層して創傷被覆材として利用することができる。本発明の創傷被覆材は、薬物を使わずに、創傷面に当接するだけで、自然治癒を顕著に促進することができる。
【００１７】
以下に、実施例及び比較例を挙げてさらに詳細に説明するが、本発明はこれらの例によって何ら限定されるものではない。
【実施例】
【００１８】
［実施例１］電界紡糸１
キトサン（分子量２１７，０００：片倉チッカリン社製）、セリシン（分子量３０，０００：セーレン（株）製）、ＰＥＯ（分子量４００，０００：SCIENTIFIC POLYMER PRODUCTS社製）、及び蒸留水の、表１に示した量を用いた。キトサンを蒸留水に３０分間浸漬し、酢酸を添加し、４時間程度撹拌してキトサン水溶液を得た。ついで、セリシン及びＰＥＯを加え、４０〜５０℃程度に加温しながら８時間程度撹拌し、キトサン／セリシン／ＰＥＯ水溶液を得た。
この水溶液を、図１Ａの電界紡糸装置のシリンジ１に充填し、ノズルと基板間の距離を８ｃｍ、装置内雰囲気を相対湿度約５０％に調整したのち、印加電圧２５〜３０ｋＶ、吐出速度２ｍｌ/ｈｒでノズル先端から連続的に紡糸し、図１Ａの基板上に繊維を捕集した。基板は、図１Ｂのとおり、銅板の上にポリエチレンテレフタレート（ＰＥＴ）シート６を積層し、ＰＥＴシートに２ｃｍ四方の穴を開けて、穴の外周縁に銅テープ８を取り付けて高電圧マイナス電極を取り付け、穴の底部に紙テープ７をセットしてナノファイバーの受部とした。
試料膜の表面をＥ−１０１型イオンスパッタで金属（Ａｕ）蒸着した後、走査型電子顕微鏡（SEM）（日立製作所モデルＳ−２３００型）を用い、加速電圧２５ｋＶ、ワーキング距離２５ｍｍで観察したところ、図３Ａ及びＢのとおり、平均直径約１７０ｎｍのナノファイバーの不織布状を示した。
【００１９】
［実施例２］電界紡糸２
実施例１で得られたナノファイバー・マットを、５％NaOH水溶液中に１時間程度浸漬して中和したのち、３回水洗し、乾燥して、ナノファイバーマットを得た。図３Ｃ及びＤにSEM像を示す。
［実施例３］電界紡糸３
実施例１で得られたナノファイバーマットを、５％ＮＨ３水溶液の飽和蒸気中に４日間放置して中和したのち、水洗、乾燥して、ナノファイバー・マットを得た。
［実施例４］電界紡糸４
キトサン、セリシン、ＰＥＯ、及び蒸留水の量を、表１に記載のとおりに変更した以外は実施例１と同様にしてナノファイバー・マットを得た。
［実施例５］電界紡糸５
実施例４で得られたナノファイバー・マットを、５％NaOH水溶液中に１時間程度浸漬して中和したのち、３回水洗し、乾燥して、ナノファイバー・マットを得た。
【００２０】
［実施例６］電界紡糸６
キトサン、セリシン、ＰＥＯ、及び蒸留水の量を、表１に記載のとおりに変更した以外は実施例１と同様にしてナノファイバー・マットを得た。
得られたナノファイバー・マットを１０×３ｍｍに折りたたみ、厚さ０．１ｍｍに調整して、デシケーター中で、十分に乾燥させ、広角Ｘ線回折（ＷＡＸＤ）測定を行った。
測定は、東芝製ＸＣ−４０Ｈ広角Ｘ線回折装置により（コリメーター０．５ｍｍ径、カメラ長３２ｍｍ）、ＣｕＫα線（Ｎｉフィルターろ過）（４０ｋＶ、２０ｍＡ）を用いて、８時間撮影することによって行った（図４）。
同じ試料を使用し、赤道線（β＝０°）上について広角Ｘ線回折強度を測定した。
測定は、理学電機製ＲＩＮＴ２１００を用い、走査範囲２θ：３°〜４０°、スキャンスピード：１°／ｍｉｎ、走査軸：２θ／θ、Ｘ線：ＣｕＫα線（管電圧４０ｋＶ、管電流２０ｍＡ）のＮｉフィルターろ過Ｘ線を用いて行った（図５〜７）。
図５はセリシン粉末の、図６はＰＥＯ粉末の、図７はキトサン／セリシン／ＰＥＯ＝７／３／２のナノファイバーのＷＡＸＤ強度曲線を示す。
図７によれば、２θ＝９．５２°、２０．８°、２３．１°、２９．８°、３５．２°に中和されたキトサンに似た形で回折ピークが現れた。中和前のＸ線回折強度曲線より、中和後のＸ線回折強度曲線に似ているため、電界紡糸中に酢酸溶液が拡散し、ナノファイバー中に酢酸がほとんど残らなかったと考えられる。また、２θ＝１６．０°、２０．８°、２３．１°、３６．４°に現れた回折ピークは、わずかに混合したＰＥＯの影響と思われる。２θ＝２９．８°、３５．２°の２つの子午線反射が強く出ているので、ナノファイバーは高い分子配向を示していると思われる。
図５によって、セリシンは低結晶性であること、また、図６から、ＰＥＯは明確な結晶回折を示すことがわかった。
【００２１】
［実施例７］電界紡糸７
実施例６で得られたナノファイバー・マットを、５％NaOH水溶液中に１時間程度浸漬して中和したのち、３回水洗し、乾燥して、ナノファイバー・マットを得た。
［比較例１］
キトサン（分子量１００，０００：富士紡績（株）製）６ｇ、ＰＥＯ（分子量４００，０００：SCIENTIFIC POLYMER PRODUCTS社製）４ｇ、酢酸３ｇ及び蒸留水８７ｇを用いて調製した原料溶液を用いた以外は、実施例３と同様にしてナノファイバー・マットを得た。
［比較例２］
比較例１において使用した材料を表１に記載した割合で用いる以外は、実施例１と同様にしてナノファイバー・マットを得た。
【００２２】
【表１】
2008163520.tif 000002
【００２３】
［実施例８］創傷治療効果１  （表皮のみの浅い傷に対する治癒効果）      
創傷作成：マウスの背中に脱毛剤を塗り、３分程度おいた。その後、表皮をこすり取って剥がして創傷を準備した。
ナノファイバー・マット貼付テープ：実施例１で得られたナノファイバー・マットを１×２ｃｍに切断し、粘着テープの中央部に貼着して貼付テープを作製した。
創傷処置：貼付テープのナノファイバー・マット面をマウスの創傷部位に貼付し、０、３、６、及び１０日ごとに剥がして、マットを貼付しないマウスをコントロールとして、治療効果を観察した。目視による治療成績を表２に示し、０、３、６及び１０日後の創傷部写真を図８Ａ、９Ａ、１０Ａ、１１Ａに示す。観察後、新しい貼付テープを貼り付けた。
貼付後１０日目に治療領域の皮膚を切り取り、固定してスライスした切片をヘマトキシリン・エオジン染色して、皮膚断面を観察した（図１２Ａ）。
実施例２、３、５、及び７で得られたナノファイバー・マットを使用する以外は前記と同様にして、創傷の治療効果を観察した（表２、図８Ｂ〜Ｅ、９Ｂ〜Ｅ、１０Ｂ〜Ｅ、１１Ｂ〜Ｅ、１２Ｂ〜Ｅ）。
【００２４】
【表２】
2008163520.tif 000003
【００２５】
表中、Ｃはキトサン、Ｓはセリシン、ＰはＰＥＯを、数値は３成分の配合重量を、Ｕｎは中和していないファイバー・マットを、Ｎａは水酸化ナトリウムで中和したファイバー・マットを意味する。
表２の結果から明らかなとおり、本発明のマットを貼付したものは表皮のみの浅い傷について、創傷処置１０日目には、コントロールに比較して全例で、良好な結果を示した。経過観察においても、本発明のマットは、ほぼ全例でコントロールに比較して改善がみられた。
ＣＳＰ８２２の３タイプによる治療経過に若干の差があり、Ｕｎタイプが有利であったのは、セリシンの優れた生体適合性によるものと考えられる。これに対し、中和処理したＮａタイプ及びＮＨ３タイプでは、中和・水洗過程で、若干のセリシンが溶出したことによるものと推定される。
また、比較例１で得られたファイバー・マットを用い、実施例８と同様にして、表皮の浅い傷に対する治癒効果を観察した。１０日目の創傷部の写真画像を図１３に、また、皮膚断面画像を図１４に示す。
【００２６】
［実施例９］創傷治療効果２（真皮までの深い傷に対する治癒効果）
創傷作成：マウスの背中の表皮を金属ブラシで強くこすり、真皮層まで達する傷を付けた。
その後、実施例８と同様に、実施例１で得られたナノファイバー・マットを装着した貼付テープのマット面をマウスの創傷部位に貼付し、０、３、及び６日目に剥がして、マットを貼付しないマウスをコントロールとして、治療効果を観察した。目視による治療成績を表３に示し、０、３、及び６日後の創傷部写真を図１６Ａ〜Ｃとして示した。観察後、新しい貼付テープを貼り付けた。
貼付後６日目に治療領域の皮膚を切り取り、固定してスライスした切片をヘマトキシリン・エオジン染色して、皮膚断面を観察した（図１７Ａ）。
実施例４、及び比較例２で得られたナノファイバー・マットを使用する以外は前記と同様にして、深い傷の治療効果を観察した（図１５、図１６Ｄ〜Ｆ、図１７Ｂ、及びｂ）。
表３、及び図１５〜１７の画像から、本発明のマットで処置した場合、深い傷による損傷皮膚の治癒・再生が促進されることが明らかとなった。
【００２７】
【表３】
2008163520.tif 000004
【００２８】
実施例８及び９の実験成績を総合すると、表皮のみの浅い傷ばかりでなく真皮まで達する深い傷にも適用できる点で、ＣＳＰ８２２・Ｕｎが最適な人工皮膚・創傷被覆材と言える。
【図面の簡単な説明】
【００２９】
【図１】Ａ：電界紡糸装置１の模式図、Ｂ：電界紡糸装置におけるファイバー受部となる基板の模式図である。
【図２】電界紡糸装置２の模式図である。
【図３】Ａ：実施例１で得られたファイバー・マットの走査型電子顕微鏡画像（×３０ｋ）、Ｂ：実施例１で得られたファイバー・マットの走査型電子顕微鏡画像（×３ｋ）、Ｃ：実施例２で得られたファイバー・マットの走査型電子顕微鏡画像（×３０ｋ）、Ｄ：実施例２で得られたファイバー・マットの走査型電子顕微鏡画像（×３ｋ）である。
【図４】実施例６で得られたナノファイバーの広角Ｘ線写真画像。
【図５】セリシン粉末の広角Ｘ線強度曲線。
【図６】ＰＥＯ粉末の広角Ｘ線強度曲線。
【図７】キトサン／セリシン／ＰＥＯ＝７／３／２のナノファイバーの広角Ｘ線強度曲線。
【図８】実施例８における創傷処理直後の創傷部写真画像。      ａ：コントロール、Ａ：実施例１のナノファイバー・マット、Ｂ：実施例２のナノファイバー・マット、Ｃ：実施例３のナノファイバー・マット、Ｄ：実施例５のナノファイバー・マット、Ｅ：実施例７のナノファイバー・マット。
【図９】実施例８における被覆３日目の創傷部写真画像。      ａ：コントロール、Ａ：実施例１のナノファイバー・マット、Ｂ：実施例２のナノファイバー・マット、Ｃ：実施例３のナノファイバー・マット、Ｄ：実施例５のナノファイバー・マット、Ｅ：実施例７のナノファイバー・マット。
【図１０】実施例８における被覆６日目の創傷部写真画像。      ａ：コントロール、Ａ：実施例１のナノファイバー・マット、Ｂ：実施例２のナノファイバー・マット、Ｃ：実施例３のナノファイバー・マット、Ｄ：実施例５のナノファイバー・マット、Ｅ：実施例７のナノファイバー・マット。
【図１１】実施例８における被覆１０日目の創傷部写真画像。      ａ：コントロール、Ａ：実施例１のナノファイバー・マット、Ｂ：実施例２のナノファイバー・マット、Ｃ：実施例３のナノファイバー・マット、Ｄ：実施例５のナノファイバー・マット、Ｅ：実施例７のナノファイバー・マット。
【図１２】実施例８における被覆１０日目の創傷部皮膚断面写真画像。      ａ：コントロール、Ａ：実施例１のナノファイバー・マット、Ｂ：実施例２のナノファイバー・マット、Ｃ：実施例３のナノファイバー・マット、Ｄ：実施例５のナノファイバー・マット、Ｅ：実施例７のナノファイバー・マット。
【図１３】比較例１のナノファイバー・マット使用時の創傷部写真画像。      ａ：コントロール、ｂ：コントロールの創傷処理から１０日目、Ａ：創傷処理直後、Ｂ：比較例１のナノファイバー・マットによる被覆１０日目。
【図１４】比較例１のナノファイバー・マット使用時の１０日目の創傷部皮膚断面写真画像。      ａ：未処理の皮膚断面（×４）、ｂ：表皮を剥がした皮膚断面（×１０）、ｃ：コントロール（×１０）、Ａ：比較例１のナノファイバー・マット（×４）
【図１５】実施例９における、創傷部の写真画像１      ａ：創傷処理直後（コントロール）、ｂ：創傷処理３日目、ｃ：創傷処理６日目、ｄ：創傷処理直後（比較例２のナノファーバー・マット）、ｅ：比較例２のナノファーバー・マットによる被覆３日目、ｆ：比較例２のナノファーバー・マットによる被覆６日目。
【図１６】実施例９における、創傷部の写真画像２      Ａ：創傷処理直後（実施例１のナノファイバー・マット）、Ｂ：実施例１のナノファイバー・マットによる被覆３日目、Ｃ：実施例１のナノファイバー・マットによる被覆６日目、Ｄ：創傷処理直後（実施例４のナノファイバー・マット）、Ｅ：実施例４のナノファイバー・マットによる被覆３日目、Ｆ：実施例４のナノファイバー・マットによる被覆６日目。
【図１７】実施例９における、創傷処理６日目の皮膚断面写真画像。      ａ：コントロール、ｂ：比較例２のナノファイバー・マット、Ａ：実施例１のナノファイバー・マット、Ｂ：実施例４のナノファイバー・マット。
【符号の説明】
【００３０】
１  シリンジ
２  ノズル（ニードル）
３  基板
４  直流高電圧電源
５  インフュージョンポンプ  
６  ＰＥＴシート
７  紙テープ
８  銅テープ
【図１】
2008163520.tif 000005
【図２】
2008163520.tif 000006
【図３】
2008163520.tif 000007
【図４】
2008163520.tif 000008
【図５】
2008163520.tif 000009
【図６】
2008163520.tif 000010
【図７】
2008163520.tif 000011
【図８】
2008163520.tif 000012
【図９】
2008163520.tif 000013
【図１０】
2008163520.tif 000014
【図１１】
2008163520.tif 000015
【図１２】
2008163520.tif 000016
【図１３】
2008163520.tif 000017
【図１４】
2008163520.tif 000018
【図１５】
2008163520.tif 000019
【図１６】
2008163520.tif 000020
【図１７】
2008163520.tif 000021